(57)【特許請求の範囲】
【請求項１】
クリールスタンドにセットされた複数のスプールに巻きつけられた複数のスチールコードを引き出して整列させた後、ゴムでコーティングすることによりコード−ゴムコーティング反を製造するコード−ゴムコーティング反の製造方法であって、
ゴムをコーティングする工程の上流側において、整列させた前記スチールコードに掛かる引出しテンションを測定し、
測定された前記引き出しテンションが予め設定されている圧力範囲内の場合は、ブレーキ圧力を調整しないで、そのままスチールコードを引き出し、
測定された前記引出しテンションが予め設定されている圧力範囲を外れている場合、前記クリールスタンドのブレーキ圧力を調整して、引出しテンションが前記予め設定されている圧力範囲内となるように調整して、前記スチールコードを引き出し、
前記予め設定されている圧力範囲が７００ｃＮ／本±３％である
ことを特徴とするコード−ゴムコーティング反の製造方法。
【請求項２】
前記引出しテンションの測定をロードセルにより行うことを特徴とする請求項１に記載のコード−ゴムコーティング反の製造方法。
【請求項３】
前記スチールコードとして、コード径０．３０〜１．５０ｍｍ、エンズ１５〜７５本／５ｃｍの撚線を使用し、幅５００〜１５００ｍｍのコード−ゴムコーティング反を製造することを特徴とする請求項１または請求項２に記載のコード−ゴムコーティング反の製造方法。
【請求項４】
クリールスタンドにセットされた複数のスプールに巻きつけられた複数のスチールコードを引き出して整列させた後、ゴムでコーティングすることによりコード−ゴムコーティング反を製造するコード−ゴムコーティング反の製造装置であって、
整列させた前記スチールコードをカレンダーロールまで誘導する誘導手段と、
整列させた前記スチールコードにゴムをコーティングするカレンダーロールと
を備えており、
さらに、整列させた前記スチールコードに掛かる引出しテンションを測定するテンションメーターが、前記クリールスタンドと前記カレンダーロールの間に設けられており、
測定された前記引き出しテンションが予め設定されている圧力範囲内の場合は、ブレーキ圧力を調整しないで、そのままスチールコードを引き出し、
測定された前記引出しテンションが予め設定されている圧力範囲を外れている場合、前記クリールスタンドのブレーキ圧力を調整して、引出しテンションが前記予め設定されている圧力範囲内となるように調整して、前記スチールコードを引き出すように構成されおり、
前記予め設定されている圧力範囲が７００ｃＮ／本±３％である
ことを特徴とするコード−ゴムコーティング反の製造装置。
【請求項５】
前記テンションメーターがロードセルであることを特徴とする請求項４に記載のコード−ゴムコーティング反の製造装置。
【発明の詳細な説明】
【技術分野】
【０００１】
本発明は、コード−ゴムコーティング反の製造方法および製造装置に関する。
【背景技術】
【０００２】
コード−ゴムコーティング反は、スチールタイヤの製造において用いられる。このコード−ゴムコーティング反は、複数本のスチールコードをクリールスタンドにセットされたスプールから引き出し、整列させた後、カレンダー装置などを用いてスチールコードにゴムを被覆（コーティング）することにより製造される。製造されたコード−ゴムコーティング反は、所定の長さに切断された後、両側縁部を接合して接続されることによりタイヤのカーカスやベルトの部材として次工程に供給される。
【０００３】
製造されたコード−ゴムコーティング反が所定の長さに切断されたとき、切断したシートの耳部が跳ね上がって「カール（反り）」が発生することがある。カールが発生すると搬送時にコンベアベルト上で引っかかり搬送性が阻害されると共に、自動化された接続機械を用いた場合にうまく接続されず生産性が著しく悪化するなどの問題の発生を招く恐れがある。
【０００４】
このようなカールの発生は、整列された複数本のスチールコードの曲りが一定方向に揃った時やスチールコードの真直性が低い場合に発生しやすいことが分かっている。
【０００５】
そこで、例えば、整列された複数本のスチールコードの曲りが一定方向に揃わないように、スプール芯径を大きくする方法、スプール上側巻出しと下側巻出しを交互にする方法、および搬送用ベルトコンベア上でコード−ゴムコーティング反のカール方向を下側へ向ける方法のいずれか、またはこれらを組み合わせて実施する方法が提案されている（例えば、特許文献１、特許文献２）。
【先行技術文献】
【特許文献】
【０００６】
【特許文献１】特開平８−１３３６６号公報
【特許文献２】特開２０１２−１６６４４１号公報
【発明の概要】
【発明が解決しようとする課題】
【０００７】
しかしながら、スプール芯径を大きくする方法や搬送用ベルトコンベア上でカール方向を下側へ向ける方法は、汎用装置の大幅な改造を必要とする。また、カール方向を下側に向ける方法を用いても、カールの程度が大きい場合には接続性の向上が望めないという問題がある。また、スプール上側巻出しと下側巻出しを交互にする方法は、大幅に作業工数が増加して、生産性が低下するという問題がある。
【０００８】
そこで、本発明は、汎用装置の大幅な改造や作業工数の大幅な増加を必要とすることなく、コード−ゴムコーティング反におけるカールの発生を抑制する技術を提供することを課題とする。
【課題を解決するための手段】
【０００９】
本発明者は、上記課題を解決するため鋭意検討を行った結果、以下に記載する発明により上記課題が解決できることを見出し、本発明を完成させるに至った。
【００１０】
請求項１に記載の発明は、
クリールスタンドにセットされた複数のスプールに巻きつけられた複数のスチールコードを引き出して整列させた後、ゴムでコーティングすることによりコード−ゴムコーティング反を製造するコード−ゴムコーティング反の製造方法であって、
ゴムをコーティングする工程の上流側において、整列させた前記スチールコードに掛かる引出しテンションを測定し、
測定された前記引き出しテンションが予め設定されている圧力範囲内の場合は、ブレーキ圧力を調整しないで、そのままスチールコードを引き出し、
測定された前記引出しテンションが予め設定されている圧力範囲を外れている場合、前記クリールスタンドのブレーキ圧力を調整して、引出しテンションが前記予め設定されている圧力範囲内となるように調整して、前記スチールコードを引き出し、
前記予め設定されている圧力範囲が７００ｃＮ／本±３％である
ことを特徴とするコード−ゴムコーティング反の製造方法である。
【００１１】
請求項２に記載の発明は、
前記引出しテンションの測定をロードセルにより行うことを特徴とする請求項１に記載のコード−ゴムコーティング反の製造方法である。
【００１２】
請求項３に記載の発明は、
前記スチールコードとして、コード径０．３０〜１．５０ｍｍ、エンズ１５〜７５本／５ｃｍの撚線を使用し、幅５００〜１５００ｍｍのコード−ゴムコーティング反を製造することを特徴とする請求項１または請求項２に記載のコード−ゴムコーティング反の製造方法である。
【００１３】
請求項４に記載の発明は、
クリールスタンドにセットされた複数のスプールに巻きつけられた複数のスチールコードを引き出して整列させた後、ゴムでコーティングすることによりコード−ゴムコーティング反を製造するコード−ゴムコーティング反の製造装置であって、
整列させた前記スチールコードをカレンダーロールまで誘導する誘導手段と、
整列させた前記スチールコードにゴムをコーティングするカレンダーロールと
を備えており、
さらに、整列させた前記スチールコードに掛かる引出しテンションを測定するテンションメーターが、前記クリールスタンドと前記カレンダーロールの間に設けられており、
測定された前記引き出しテンションが予め設定されている圧力範囲内の場合は、ブレーキ圧力を調整しないで、そのままスチールコードを引き出し、
測定された前記引出しテンションが予め設定されている圧力範囲を外れている場合、前記クリールスタンドのブレーキ圧力を調整して、引出しテンションが前記予め設定されている圧力範囲内となるように調整して、前記スチールコードを引き出すように構成されおり、
前記予め設定されている圧力範囲が７００ｃＮ／本±３％である
ことを特徴とするコード−ゴムコーティング反の製造装置である。
【００１４】
請求項５に記載の発明は、
前記テンションメーターがロードセルであることを特徴とする請求項４に記載のコード−ゴムコーティング反の製造装置である。
【発明の効果】
【００１５】
本発明によれば、汎用装置の大幅な改造や作業工数の大幅な増加を必要とすることなく、コード−ゴムコーティング反におけるカールの発生を抑制する技術を提供することができる。
【図面の簡単な説明】
【００１６】
【図１】コード−ゴムコーティング反に発生するカールの要因を説明する斜視図である。
【図２】撚り線コードを説明する斜視図である。
【図３】コード−ゴムコーティング反における残留トーションを要因とするカールの発生を概念的に説明する斜視図である。
【図４】コード−ゴムコーティング反におけるアークハイトを要因とするカールの発生を概念的に説明する斜視図である。
【図５】コード−ゴムコーティング反に発生するカールの要因別の比率を示す図である。
【図６】コード−ゴムコーティング反に発生するカールを示す図である。
【図７】従来のコード−ゴムコーティング反の製造方法の概略を模式的に示す側面図である。
【図８】スチールコードの巻出し長さとスチールコードに掛かるテンションの関係を示す図である。
【図９】本発明の一実施の形態に係るコード−ゴムコーティング反の製造方法の概略を模式的に示す側面図である。
【図１０】実施例において測定された荷重とスチールコードの巻出し長さの関係（ａ）、および、クリールスタンドブレーキ圧と巻出し長さの関係（ｂ）を示す図である。
【図１１】比較例において測定された荷重とスチールコードの巻出し長さの関係（ａ）、および、クリールスタンドブレーキ圧と巻出し長さの関係（ｂ）を示す図である。
【図１２】実施例におけるコード−ゴムコーティング反に発生するカールの要因別の比率を示す図である。
【図１３】比較例におけるコード−ゴムコーティング反に発生するカールの要因別の比率を示す図である。
【発明を実施するための形態】
【００１７】
以下、本発明を実施の形態に基づいて説明する。
【００１８】
1. 本発明に至った経緯
初めに、本発明に至った経緯について説明する。
【００１９】
前記したように、コード−ゴムコーティング反の製造に際して、整列された複数本のスチールコードの曲りが一定方向に揃った時やスチールコードの真直性が低い場合にカールが発生しやすい。
【００２０】
具体的には、整列された複数本のスチールコードの曲りが一定方向に揃った場合には、図１（ａ）に示すように、シートＧの対角が立ち上がるカールが発生しやすく、スチールコードの真直性が低い場合には、図１（ｂ）に示すように、シートＧの四隅が立ち上がるカールが発生しやすい。
【００２１】
このようなカールが発生するメカニズムは以下のように考えられる。
【００２２】
まず、図１（ａ）に示すシートＧの対角が立ち上がるカールは、図２で示すように、スチールコード１として、フィラメント（単線）Ｆを撚り合わせて作った撚り線のスチールコード１が使用されていることにより発生する。このような撚り線コードにゴムをコーティングした後フリーにした際、例えば、図３に示す矢印Ａのように、残留トーションとしてスチールコード１が回転して撚りが緩む力があると、太い矢印Ｂで示すようにシートＧが上方にカールする。また、逆に、残留トーションとしてスチールコード１が回転して撚りが締まる力があると、シートＧが下方にカールする。
【００２３】
スチールコードを生産する過程で残留トーションがゼロ（緩みも締まりもしない）になるように生産していたとしても、コード−ゴムコーティング反を生産する工程において、ゴムコーティング前に過剰な引出しテンションをかけると、スチールコードの撚りが緩む方向に回転してしまい、ゴムコーティングした後にスチールコードをフリーにした際スチールコードが締まる方向に戻るため、シートの対角が立ち上がるカールが発生する。逆に引出しテンションが低すぎる場合も、同様に、シートの対角が立ち上がるカールが発生する。
【００２４】
即ち、残留トーションによるシートの対角が立ち上がるカールの発生は、コード−ゴムコーティング反を生産する工程におけるスチールコードの引出しテンションと関係している。
【００２５】
一方、図１（ｂ）に示すシートの四隅が立ち上がるカールは、スチールコードの真直性が低い場合、スチールコードをフリーにして置いた際、アーチ状に変形すること（アークハイト要因）により発生する。即ち、スチールコード１がアーチ状に変形して、図４（ａ）に示す矢印Ｃのように力が働くと、太い矢印Ｄで示すようなカールが発生して、シートＧの四隅が立ち上がる。
【００２６】
なお、スチールコード１のアークハイトの程度は、図４（ｂ）に示すように、スチールコード１の両端をフリーにして５００ｍｍ長さに置いた際の曲がりにより発生する高さにより評価される。
【００２７】
本発明者が、従来のコード−ゴムコーティング反の製造方法において発生したカールについて、その要因を調査したところ、２７万ｍ／月のスピードで２週間、コード−ゴムコーティング反を製造した場合、カールの発生が６１件見られ、その内訳は、図５に示すように、残留トーションに起因して発生するカールが全体の７７％を占めているのに対して、アークハイト要因によるカールは１０％に留まっており（残りは、不明の要因により発生したカール）、カールの発生の抑制に際しては、残留トーションのコントロールが重要であることが分かった。
【００２８】
なお、図５における分類は、図６に示すように、基準線に対するカールの高さに基づいて行った。具体的には、上端のカールの高さと下端のカールの高さとの積に基づいて、図６（ａ）のように、カールの発生が＋、−であり、積が負となる場合は「残留トーション要因」とし、図６（ｂ）のようにカールの発生がいずれも＋であり、積が正となる場合は「アークハイト要因」とし、その他で積が０となる場合は「不明の要因」と分類した。
【００２９】
そこで、本発明者は、従来のコード−ゴムコーティング反の製造方法において何故カールが発生するのか検討を行った。図７は、従来のコード−ゴムコーティング反の製造方法の概略を示す側面図である。図７に示すように、クリールスタンド２にセットされた複数のスプール９から引き出された各スチールコード１は、整列ロール３で整列した後、ゴムロール４およびプレスロール５によりカレンダーロール６まで誘導されて、カレンダーロール６においてゴムでコーティングされてコード−ゴムコーティング反となる。
【００３０】
このとき、クリールスタンド２のブレーキ圧は一定に設定されているため、引出し径がスチールコードの巻出しによって変化していき、スチールコード１を巻出すにつれてスチールコード１に掛かる引出しテンションが変化する。この従来のコード−ゴムコーティング反の製造装置におけるスチールコードの巻出し長さ（ｍ）とスチールコードに掛かる引出しテンション（ｃＮ／本）との関係の一例を図８に菱形の点で示す。
【００３１】
図８より、スチールコード巻出し長さが長くなるにつれて、スプール９の重量が軽くなって、ブレーキの効きが良くなり、スチールコード１に掛かる引出しテンションが大きくなっていくことが分かり、この引出しテンションが大きくなっていくことが残留トーションを発生させてカールの発生を招いていることが分かった。
【００３２】
そこで、本発明者は、スチールコードの巻出し長さによらず、スチールコードに掛かる引出しテンションが殆ど変化せず一定の範囲に留まるように制御することができれば、残留トーションに基づくカールの発生が抑制できると考え、本発明のコード−ゴムコーティング反の製造方法に思い至った。
【００３３】
２．本実施の形態に係るコード−ゴムコーティング反の製造方法および装置
以下、本実施の形態に係るコード−ゴムコーティング反の製造方法および装置について説明する。
【００３４】
本発明の実施の形態に係るコード−ゴムコーティング反の製造方法は、整列させたスチールコードに掛かる引出しテンションを一定の範囲内に調整することにより、カールの発生が抑制されたコード−ゴムコーティング反を製造する方法である。
【００３５】
即ち、本実施の形態に係るコード−ゴムコーティング反の製造方法は、クリールスタンドにセットされた複数のスプールに巻きつけられた複数のスチールコードを引き出し、整列させた後、ゴムでコーティングすることによりコード−ゴムコーティング反を製造するコード−ゴムコーティング反の製造方法であって、ゴムをコーティングする工程の上流側において、整列させた前記スチールコードに掛かる引出しテンションを測定し、測定された引出しテンションが、カールの発生を招かない圧力範囲として予め設定されている圧力範囲を外れている場合、クリールスタンドのブレーキ圧力を調整して、引出しテンションが予め設定されている圧力範囲内となるように調整して、スチールコードを引き出す。
【００３６】
本実施の形態に係るコード−ゴムコーティング反の製造方法におけるスチールコードの巻出し長さとスチールコードに掛かる引出しテンションとの関係の一例を図８に正方形の点で示す。図８に示すように、本実施の形態においては、スチールコード巻出し長さが長くなっても引出しテンションが殆ど変化せず、ほぼ７００ｃＮ／本で一定になるように制御されている。
【００３７】
この結果、コード−ゴムコーティング反の全体に亘り、カールの発生を招かない圧力範囲でスチールコードが引き出されてコーティングされることになり、カールが発生しにくくなる。以下、具体的に説明する。
【００３８】
図９は本実施の形態に係るコード−ゴムコーティング反の製造装置の概略を示す側面図である。
【００３９】
図９において、１はスチールコード、２はクリールスタンド、３は整列ロール、４はゴムロール、５はプレスロール、６はカレンダーロール、９はスプールであり、以上は、従来のコード−ゴムコーティング反の製造装置と同様である。
【００４０】
しかし、本実施の形態に係るコード−ゴムコーティング反の製造装置は、図９に示すように、整列ロール３とゴムロール４との間に、ロードセル（荷重計）１０が設けられており、ロードセル１０により測定される荷重が所定の数値範囲内となるように調整するように構成されている点において従来のコード−ゴムコーティング反の製造装置と異なっている。
【００４１】
ロードセル１０を用いて引き出されたスチールコード１からロードセル１０に掛かる荷重を測定することにより、スチールコード１に掛かる引出しテンションを求めることができるため、ロードセル１０をテンションメータとして使用し、測定される荷重が所定の数値範囲内となるように調整することにより、スチールコードに掛かる引出しテンションを所定の圧力範囲内となるように調整することができる。
【００４２】
具体的には、整列ロール３とゴムロール４の間の整列したスチールコードにロードセル１０が接触し、スチールコード１を押さえるようにしてロードセル１０に掛かる荷重を測定している。そして、測定された荷重に基づいてスチールコードに掛かる引出しテンションを求め、クリールスタンド２にフィードバックする。このとき、ロードセル１０による測定荷重が予め設定された数値範囲を外れている場合には、測定荷重がこの数値範囲に収まるように、クリールスタンド２のブレーキ圧力を調整して、スチールコードを引き出す。
【００４３】
これにより、スチールコードの引出しテンションを、スチールコード巻出し長さが長くなっても常に一定の圧力範囲内にコントロールすることができるため、残留トーションの発生が抑制されてカールが発生しにくくなる。
【００４４】
なお、本実施の形態においては、スチールコードとして、コード径０．３０〜１．５０ｍｍ、エンズ１５〜７５本／５ｃｍの撚線を使用し、幅が５００〜１５００ｍｍのコード−ゴムコーティング反を製造することが好ましく、このようなスチールコードを用いてコード−ゴムコーティング反を製造した場合、残留トーションを要因とするカールの発生をより顕著に抑制することができる。
【実施例】
【００４５】
以下、実施例を用いて本発明をさらに具体的に説明する。
【００４６】
１．試験体の作成
（１）実施例
コード径０．６９ｍｍ（コード撚り１×４×０．２７ＨＴ）、エンズ４０本／５ｃｍの撚線を使用しゴムをコーティングすることによりコード−ゴムコーティング反をプライ作製用のＴＯＰ反として製造した。
【００４７】
このとき、ロードセルによる測定荷重を６００ｋｇの設定に対して、±３％の範囲を外れた時、測定荷重が設定荷重値６００ｋｇの±３％の範囲内になるようにクリールスタンドブレーキ圧を当初の０．１４ｋｇｆ／ｃｍ２から増減させる制御を行うことにより、引出しテンションが予め設定されている圧力範囲内となるように調整した。
【００４８】
図１０に、実施例において測定された荷重とスチールコードの巻出し長さの関係（ａ）、および、クリールスタンドブレーキ圧と巻出し長さの関係（ｂ）を示す。
【００４９】
図１０より分かるように、実施例においては、測定された荷重が設定範囲（±３％）の上限に達した時点で、クリールスタンドブレーキ圧を下げることにより、荷重を当初設定された荷重値に戻すことを繰り返して、荷重が所定の設定範囲内に留まり、引出しテンションが所定の設定範囲内に留まるように制御している。
【００５０】
（２）比較例
クリールスタンドブレーキ圧を当初の０．１４ｋｇｆ／ｃｍ２から変化させなかったこと以外は、実施例と同様にして、ＴＯＰ反を製造した。
【００５１】
図１１に、比較例において測定された荷重とスチールコードの巻出し長さの関係（ａ）、および、クリールスタンドブレーキ圧と巻出し長さの関係（ｂ）を示す。
【００５２】
図１１より分かるように、比較例においては、クリールスタンドブレーキ圧を一定に設定しているため、ロードセルにより測定された荷重は巻出し長さの増加に合わせて上昇し、引出しテンションも増加している。
【００５３】
２．カールの発生量についての評価
実施例および比較例に基づいて、２７万ｍ／月のスピードで２週間コード−ゴムコーティング反の製造を行い、カールの発生件数を測定し、さらに、カールが発生した要因について調査した。
【００５４】
その結果、カールの発生が実施例では１８件に留まり、比較例における６１件に比べて大きく減少することが確認できた。そして、要因ごとに分類した結果を、図１２（実施例）および図１３（比較例）に示す。そして、表１に、残留トーションを要因とするカールの発生件数を、比較例における発生件数を１００とする相対評価で示す。
【００５５】
【表１】
0006547236.tif 000002
【００５６】
図１２より分かるように、実施例においては、残留トーションによるカール発生は全体の２８％（５件）に留まっており、比較例における７８％（４８件）に比較して大幅に減少している（件数ベースでは、表１に示すように８９％減少）。なお、アークハイトを要因とするカールの発生件数や不明な要因によるカールの発生件数は、実施例と比較例の間で差は認められなかった。このため、図１２においては、アークハイトを要因とするカールの発生比率、および不明な要因によるカールの発生比率が比較例よりも高くなっている。
【００５７】
この結果より、スチールコードの巻出し長さによらず、常にスチールコードに掛かる引出しテンションが一定になるように制御することにより、残留トーションによるカールの発生を大きく低減させて、全体としてのカールの発生も減少させることができることが確認できた。
【００５８】
以上、本発明を実施の形態に基づいて説明したが、本発明は、上記の実施の形態に限定されるものではない。本発明と同一および均等の範囲内において、上記の実施の形態に対して種々の変更を加えることが可能である。
【符号の説明】
【００５９】
１              スチールコード
２              クリールスタンド
３              整列ロール
４              ゴムロール
５              プレスロール
６              カレンダーロール
９              スプール
１０            ロードセル
Ａ、Ｂ、Ｃ、Ｄ  矢印
Ｆ              フィラメント
Ｇ              シート
【図１】
0006547236.tif 000003
【図２】
0006547236.tif 000004
【図３】
0006547236.tif 000005
【図４】
0006547236.tif 000006
【図５】
0006547236.tif 000007
【図６】
0006547236.tif 000008
【図７】
0006547236.tif 000009
【図８】
0006547236.tif 000010
【図９】
0006547236.tif 000011
【図１０】
0006547236.tif 000012
【図１１】
0006547236.tif 000013
【図１２】
0006547236.tif 000014
【図１３】
0006547236.tif 000015